СИЛОВОЙ КАБЕЛЬ С ТЕРМОПЛАСТИЧНЫМ ЭЛЕКТРОИЗОЛЯЦИОННЫМ СЛОЕМ

1. Кабель, включающий в себя по меньшей мере один электрический проводник и по меньшей мере один электроизоляционный слой, окружающий упомянутый электрический проводник, причем упомянутый по меньшей мере один электроизоляционный слой содержит:
(a) термопластичный полимерный материал, выбранный из следующих:
- по меньшей мере один сополимер (i) пропилена с по меньшей мере одним олефиновым сомономером, выбранным из этилена и α-олефина, иного чем пропилен, причем упомянутый сополимер имеет температуру плавления, большую или равную 130°C и энтальпию плавления от 20 Дж/г до 90 Дж/г;
- смесь по меньшей мере одного сополимера (i) с по меньшей мере одним сополимером (ii) этилена с по меньшей мере одним α-олефином, причем упомянутый сополимер (ii) имеет энтальпию плавления от 0 Дж/г до 120 Дж/г;
- смесь по меньшей мере одного пропиленового гомополимера с по меньшей мере одним сополимером (i) или сополимером (ii);
причем по меньшей мере один из сополимера (i) и сополимера (ii) представляет собой гетерофазный сополимер;
(b) по меньшей мере одну диэлектрическую текучую среду, равномерно перемешанную с термопластичным полимерным материалом;
(c) по меньшей мере один зародышеобразователь.
2. Кабель по п. 1, при этом упомянутый по меньшей мере один зародышеобразователь выбран из органических зародышеобразователей.
3. Кабель по п. 2, при этом упомянутый по меньшей мере один зародышеобразователь выбран из производных сорбитола.
4. Кабель по п. 1, при этом сополимер (i) представляет собой сополимер пропилена-этилена.
5. Кабель по п. 1, при этом по меньшей мере один сополимер (ii) представляет собой сополимер линейного полиэтилена низкой плотности.
6. Кабель по п. 1, при этом, в сополимере (i) или сополимере (ii) или обоих, когда они гетерофазные, эластомерная фаза присутствует в количестве, равном или большем, чем 45 мас.% по отношению к суммарной массе сополимера.
7. Кабель по п. 1, при этом сополимер (i) имеет энтальпию плавления от 25 Дж/г до 80 Дж/г.
8. Кабель по п. 1, при этом сополимер (ii) имеет энтальпию плавления от 10 Дж/г до 90 Дж/г, когда он гетерофазный, и от 50 Дж/г до 100 Дж/г, когда он гомофазный.
9. Кабель по п. 1, при этом термопластичный материал изоляционного слоя включает смесь пропиленового гомополимера с одним сополимером (i) и двумя сополимерами (ii).
ar
tot
10. Кабель по п. 1, при этом упомянутая по меньшей мере одна диэлектрическая текучая среда (b) имеет соотношение числа ароматических атомов углерода к суммарному числу атомов углерода (C/C), большее чем или равное 0,3.
11. Кабель по п. 1, при этом упомянутый по меньшей мере один зародышеобразователь (c) выбран из ароматических ацеталей сорбитола формулы (III):
,
1
2
3
4
5
1
4
1
4
1
4
1
2
3
4
в которой R, R, R, R и R, одинаковые или отличающиеся друг от друга, выбраны из следующих: водород, алкил C-C, алкоксил C-C, алкенил C-C, или R и R или R и R совместно образуют карбоциклическое кольцо, содержащее вплоть до 6 атомов углерода.
12. Кабель по п. 11, при этом упомянутый по меньшей мере один зародышеобразователь (c) выбран из ароматических ацеталей сорбитола формулы (III), в которой:
1
3
2
4
5
R = R = метил, R = R = метил, R = водород;
1
3
2
4
5
R = R = метил, R = R = водород, R = водород;
1
3
2
4
5
R = R = этил, R = R = водород, R = водород;
1
3
2
4
5
R = R = изопропил, R = R = водород, R = водород;
1
3
2
4
5
R = R = изобутил, R = R = водород, R = водород;
1
2
3
4
5
R и R = конденсированная циклогексильная группа, R и R = конденсированная циклогексильная группа, R = водород;
1
3
2
4
5
R = R = н-пропил, R = R = водород, R = аллил;
1
3
2
4
5
R = н-пропилоксил, R = н-пропил, R = R = водород, R = аллил;
1
3
2
4
5
R = н-пропилоксил, R = н-пропил, R = R = водород, R = н-пропил;
1
3
2
4
5
R = R = н-пропил, R = R = водород, R = н-пропил.
13. Кабель по п. 12, при этом упомянутый по меньшей мере один зародышеобразователь (c) выбран из:
1,3:2,4-бис(3,4-диметилбензилиден)сорбитола,
бис(4-пропилбензилиден)пропилсорбитола;
или их смесей.
14. Кабель по п. 1, при этом упомянутый по меньшей мере один зародышеобразователь (c) присутствует в количестве от 0,05 до 10 мас.%, предпочтительно от 0,1 до 5 мас.%, по отношению к суммарной массе изоляционного слоя.